(57)【要約】【課題】濾過性が良いスコロダイト型鉄砒素化合物において、我が国の法令（環境省告示１３号）に準拠した溶出試験（初期ｐＨ５.８〜６.３）で基準をクリアし、かつ、ｐＨ３付近およびｐＨ７付近の環境でも優れた砒素の溶出防止効果が得られるものを提供する。【解決手段】粒子表層部にＦｅ／Ａｓモル比が１.２４以上の鉄リッチ層を持つスコロダイト型鉄砒素化合物粒子。このような粒子は、５価の砒素イオンと２価の鉄イオンを含む水溶液に酸素含有ガスを供給しながらｐＨ２以下にてスコロダイト型鉄砒素化合物結晶を析出させる反応過程において、反応終了前に更に酸化剤を液中に加えることにより得ることができる（Ａ処理）。また、結晶性の良いスコロダイト型鉄砒素化合物粒子をｐＨが２〜９に調整された０〜９０℃の鉄イオン含有水溶液と接触させる方法によっても得ることができる（Ｂ処理）。【選択図】図２
2010285340.tif 000002
【特許請求の範囲】
【請求項１】
粒子表層部にＦｅ／Ａｓモル比が１.２４以上の鉄リッチ層を持つスコロダイト型鉄砒素化合物粒子。
【請求項２】
請求項１に記載のスコロダイト型鉄砒素化合物粒子の集合物からなる砒素含有固形物。
【請求項３】
請求項１に記載のスコロダイト型鉄砒素化合物粒子と、砒素を含有しない固体物質との混合物からなる砒素含有固形物。
【請求項４】
５価の砒素イオンと２価の鉄イオンを含む水溶液に酸素含有ガスを供給しながらｐＨ２以下にてスコロダイト型鉄砒素化合物結晶を析出させる反応過程において、反応終了前のまだ液中に未反応の砒素イオンと鉄イオンが存在している時点で、更に酸化剤を液中に加えることにより、既に析出しているスコロダイト型鉄砒素化合物粒子の表面にＦｅ／Ａｓモル比が１.２４以上の鉄リッチ層を形成させることを特徴とする請求項１に記載のスコロダイト型鉄砒素化合物粒子の製造方法。
【請求項５】
前記の更に加える酸化剤が過酸化水素水、オゾン、二酸化マンガン、過マンガン酸カリウム、酸素含有ガスの１種以上である請求項４に記載のスコロダイト型鉄砒素化合物粒子の製造方法。
【請求項６】
スコロダイト型鉄砒素化合物粒子の表面を、鉄イオン含有水溶液と接触させることによって、当該粒子の表面にＦｅ／Ａｓモル比が１.２４以上の鉄リッチ層を形成させる請求項１に記載のスコロダイト型鉄砒素化合物粒子の製造方法。
【請求項７】
上記鉄リッチ層の形成を、液が酸素含有ガスと界面を有する状態の鉄イオン含有水溶液中において行う請求項６に記載のスコロダイト型鉄砒素化合物粒子の製造方法。
【請求項８】
前記鉄イオン含有水溶液は硫酸鉄(III)水溶液または硫酸鉄(II)水溶液である請求項６または７に記載のスコロダイト型鉄砒素化合物粒子の製造方法。
【発明の詳細な説明】
【技術分野】
【０００１】
本発明は、砒素が溶出しにくいように処理されたスコロダイト型鉄砒素化合物の粒子、およびその製造方法、並びに前記スコロダイト型鉄砒素化合物粒子を含有する砒素含有固形物に関する。
【背景技術】
【０００２】
非鉄製錬においては、各種製錬中間物が発生し、また様々な形態の製錬原料となり得るものが存在する。これらの製錬中間物や製錬原料には有価金属が含まれているが、一方で砒素などの環境上好ましくない元素が含まれている。砒素の処理法としては、溶液中の砒素を、亜砒酸と鉄、カルシウムなどと組み合わせて砒素化合物中に固定する手法が提唱されている。
【０００３】
沈殿物として回収された砒素化合物は保管または廃棄されるが、その化合物は砒素の溶出が少ないものであることが重要である。砒素の溶出が少ない砒素化合物としてスコロダイト（ＦｅＡｓＯ4・２Ｈ2Ｏ）が知られている。ところが、スコロダイト結晶を濾過性が良好な嵩の低い形態で生成させることは容易ではなく、工業的にスコロダイト結晶を合成する砒素処理のプロセスは実現が難しいとされていた。
【０００４】
本出願人は、結晶性の良好なスコロダイト型鉄砒素化合物を濾過性の良い状態で合成する湿式プロセスの開発に成功した（特許文献２）。この鉄砒素化合物には砒素が３０質量％程度と非常に高品位で含まれ、その砒素は化合物中に固定化され溶出しにくい。
【０００５】
上記の湿式プロセスを利用すると、廃棄や保管に適した結晶性鉄砒素化合物を工業的に生産することが可能である。ただし、工業的な実施に際しては、鉄砒素化合物の合成過程や洗浄過程でのハンドリングによる誤操作も考慮に入れる必要がある。例えば、鉄砒砒素反応の時間が短くなった場合や、洗浄水の使用量が少なすぎたり洗浄方法が不完全であったりした場合には、鉄砒素化合物に付着して存在する砒素の量が通常より増大することが考えられる。また、廃棄、堆積または保管されている鉄砒素化合物の環境がアルカリ側に振れた場合には、スコロダイト結晶からの砒素の溶出量が増加することも懸念される。
【０００６】
このような現状に鑑み、本出願人は、上記のような結晶性の良いスコロダイト型鉄砒素化合物と、鉄酸化化合物（酸化鉄やオキシ水酸化鉄）とが共存している砒素含有固形物を提案した（特許文献３）。これにより、我が国の法令（環境省告示１３号）に準拠した溶出試験で安定した砒素の溶出防止効果が得られ、また、廃棄、堆積または保管環境でｐＨが変動した場合でも砒素の溶出を低く抑えることができる。
【先行技術文献】
【特許文献】
【０００７】
【特許文献１】特開昭５４−１０６５９０号公報
【特許文献２】特許第４１８５５４１号公報
【特許文献３】特開２００８−２２２５２５号公報
【特許文献４】特開２００８−１５０６５８号公報
【特許文献５】特開２００８−１５０６５９号公報
【発明の概要】
【発明が解決しようとする課題】
【０００８】
特許文献２に開示した湿式プロセスによると、平均粒子径が１〜５０μｍ程度のスコロダイト結晶粒子の集合物（粉末）を得ることができる。この粒子は結晶性が良好であり、得られたスコロダイト型鉄砒素化合物粒子の集合物は、十分に洗浄すると、環境省告示１３号に準拠した溶出試験における砒素の溶出量が基準（溶出濃度０.３ｍｇ／Ｌ以下）を満たすものとなる。しかし発明者らの調査によれば、スコロダイト型鉄砒素化合物はｐＨが４〜６程度の環境下において安定であるが、それを外れるｐＨ域では安定性が損なわれ、砒素の溶出量が増加する傾向を呈することが確認された。実際の堆積現場においてｐＨ管理を十分に行わない場合には、ｐＨが３程度に低下する場合や７程度に上昇する場合が想定される。したがって、現実の堆積環境を考慮した場合、例えばｐＨ３前後、またはｐＨ７前後において、既存のスコロダイト型鉄砒素化合物は砒素の溶出を抑える効果が必ずしも十分ではなく、廃棄のために堆積する場合には排水処理等の措置が望まれる。
【０００９】
一方、特許文献３には、スコロダイト型鉄砒素化合物と鉄酸化化合物とが物理的に混合された砒素含有固形物を得る手法が開示されている。この手法は、スコロダイト型鉄砒素化合物を鉄酸化化合物と混合することにより、砒素溶出量低減が実現しやすいというメリットがある。しかしながら、単に物理的な混合のため、手法は簡便ではあるが、スコロダイト型鉄砒素化合物と鉄酸化化合物の混合が不均一となるおそれがあり、また両者が均一に混合できたとしても、雨等の外部環境によって、貯蔵時に不均一になるおそれがあり、その場合には砒素の溶出量低減効果が不十分となりやすい。
【００１０】
本発明は、濾過性が良いスコロダイト型鉄砒素化合物の粒子自体において、我が国（日本国）の法令（環境省告示１３号）に準拠した溶出試験（初期ｐＨ５.８〜６.３）で基準をクリアし、かつ、ｐＨ３付近およびｐＨ７付近の環境でも優れた砒素の溶出防止効果が得られるものを提供することを目的とする。
【課題を解決するための手段】
【００１１】
発明者らは詳細な検討の結果、特許文献３のようにスコロダイト型鉄砒素化合物と鉄酸化化合物とを物理的に混合することによって砒素の溶出抑制性能を向上させるのではなく、スコロダイト型鉄砒素化合物自体の砒素溶出抑制性能を高めることによって上記目的を実現した。すなわち発明者らは、粒子表層部のＦｅ／Ａｓモル比が１.２４以上であるスコロダイト型鉄砒素化合物粒子において砒素溶出抑制性能が向上し、より広いｐＨ域で優れた砒素溶出抑制性能が得られることを知見した。
【００１２】
すなわち上記目的は、粒子表層部にＦｅ／Ａｓモル比が１.２４以上の鉄リッチ層を持つスコロダイト型鉄砒素化合物粒子によって達成される。
【００１３】
上記の表面処理スコロダイト型鉄砒素化合物粒子の集合物からなる砒素含有固形物、あるいは上記の表面処理スコロダイト型鉄砒素化合物粒子と砒素を含有しない固体物質との混合物からなる砒素含有固形物は、砒素の溶出防止効果に優れ、廃棄、堆積または保管に適する。
【００１４】
ここで、「スコロダイト型鉄砒素化合物」はスコロダイト（ＦｅＡｓＯ4・２Ｈ2Ｏ）の結晶に対応するＸ線回折パターンが観測される化合物であるが、本発明で対象とするスコロダイト型鉄砒素化合物（鉄リッチ層を形成させるためのベースとなるもの）は、少なくとも洗浄された状態で環境省告示１３号に準拠した溶出試験での砒素溶出量が０.３ｍｇ／Ｌ以下に抑制されるような砒素の固定化能力を持つものである。このような砒素の固定化能力を持つものは、非晶質状態の鉄砒素化合物の含有量が極めて少ないものであることから、本明細書ではこれを「結晶性の良いスコロダイト型鉄砒素化合物」と呼んでいる。この結晶性の良いスコロダイト型鉄砒素化合物の粒子は、稜を有する多面体形態を呈するものである。当該粒子で構成される粉末の平均粒子径は例えば１０〜５０μｍである。平均粒子径はレーザー回折式粒度分布測定装置により求めることができる。本発明のスコロダイト型鉄砒素化合物粒子は、このような結晶性の良いスコロダイト型鉄砒素化合物粒子の表面に鉄リッチ層を有するものであり、これによって、さらに幅広いｐＨ域での優れた砒素の溶出抵抗（耐砒素溶出性能）を発揮する。このような砒素の溶出抵抗に優れたスコロダイト型鉄砒素化合物粒子の製造方法として、本発明では以下の２態様（Ａ処理およびＢ処理）を開示する。
【００１５】
〔Ａ処理〕
５価の砒素イオンと２価の鉄イオンを含む水溶液に酸素含有ガスを供給しながらｐＨ２以下にてスコロダイト型鉄砒素化合物結晶を析出させる反応過程において、反応終了前のまだ液中に未反応の砒素イオンと鉄イオンが存在している時点で、更に酸化剤を前記の酸素含有ガスより酸化力の強い酸化剤を液中に加えることにより、既に析出しているスコロダイト型鉄砒素化合物粒子の表面にＦｅ／Ａｓモル比が１.２４以上の鉄リッチ層を形成させること手法。
【００１６】
〔Ｂ処理〕
スコロダイト型鉄砒素化合物粒子の表面を、鉄イオン含有水溶液と接触させることによって、当該粒子の表面に鉄リッチ層を形成させる手法。
特に、上記鉄リッチ層の形成を、液が酸素含有ガスと界面を有する状態の鉄イオン含有水溶液中において行うことが好ましい。前記鉄イオン含有水溶液としては硫酸鉄(III)水溶液または硫酸鉄(II)水溶液が好適に採用できる。
Ｂ処理は「結晶性の良いスコロダイト型鉄砒素化合物」の粒子に表面処理を施す工程である。
【発明の効果】
【００１７】
本発明によれば、従来よりも砒素の溶出防止効果を高めたスコロダイト型鉄砒素化合物の粒子を得ることが可能になった。この鉄砒素化合物粒子を含むスラリーは濾過性が良好であり、工業的生産に適している。本発明の鉄砒素化合物粒子の集合物からなる砒素含有固形物、あるいは当該鉄砒素化合物粒子と砒素を含有しない物質を混合してなる砒素含有固形物は、現実の堆積環境において考えられるｐＨ変動域において砒素の溶出防止効果が良好に維持され、砒素処理プロセスの構築に極めて有効である。
【図面の簡単な説明】
【００１８】
【図１】Ａ処理により本発明のスコロダイト型鉄砒素化合物粒子を製造し、廃棄、堆積または保管に供する砒素処理プロセスの一例を示した工程図。
【図２】Ｂ処理により本発明のスコロダイト型鉄砒素化合物粒子を製造し、廃棄、堆積または保管に供する砒素処理プロセスの一例を示した工程図。
【図３】実施例１１で得られたスコロダイト型鉄砒素化合物粒子のＳＥＭ写真。
【図４】比較例１で得られたスコロダイト型鉄砒素化合物粒子のＳＥＭ写真。
【図５】比較例２で得られたスコロダイト型鉄砒素化合物結晶粒子（表層部に鉄リッチ層を形成させる前のベースとなる粒子）のＳＥＭ写真。
【図６】実施例１で得られた表面に鉄リッチ層を有するスコロダイト型鉄砒素化合物結晶粒子のＳＥＭ写真。
【図７】実施例２で得られた表面に鉄リッチ層を有するスコロダイト型鉄砒素化合物結晶粒子のＳＥＭ写真。
【図８】実施例３で得られた表面に鉄リッチ層を有するスコロダイト型鉄砒素化合物結晶粒子のＳＥＭ写真。
【図９】実施例４で得られた表面に鉄リッチ層を有するスコロダイト型鉄砒素化合物結晶粒子のＳＥＭ写真。
【図１０】実施例５で得られた表面に鉄リッチ層を有するスコロダイト型鉄砒素化合物結晶粒子のＳＥＭ写真。
【図１１】実施例６で得られた表面に鉄リッチ層を有するスコロダイト型鉄砒素化合物結晶粒子のＳＥＭ写真。
【図１２】実施例７で得られた表面に鉄リッチ層を有するスコロダイト型鉄砒素化合物結晶粒子のＳＥＭ写真。
【図１３】実施例８で得られた表面に鉄リッチ層を有するスコロダイト型鉄砒素化合物結晶粒子のＳＥＭ写真。
【図１４】実施例９で得られた表面に鉄リッチ層を有するスコロダイト型鉄砒素化合物結晶粒子のＳＥＭ写真。
【図１５】実施例１０で得られた表面に鉄リッチ層を有するスコロダイト型鉄砒素化合物結晶粒子のＳＥＭ写真。
【図１６】実施例１１で得られた表面に鉄リッチ層を有するスコロダイト型鉄砒素化合物結晶粒子のＳＥＭ写真。
【発明を実施するための形態】
【００１９】
発明者らは種々検討の結果、結晶性の良好なスコロダイト型鉄砒素化合物の粒子の表層部のＦｅ／Ａｓモル比が１.２４以上となっているとき、その粒子の集合物（粉末）は、環境省告示１３号に準拠した溶出試験でほとんど砒素の溶出が認められない程度に安定して高い砒素の溶出防止効果を発揮すること、および現実の堆積環境において想定されるｐＨ変動域（ｐＨ３〜７）で砒素の溶出が抑止できることを見出した。
【００２０】
スコロダイト（ＦｅＡｓＯ4・２Ｈ2Ｏ）は化学量論的にＦｅ／Ａｓモル比が１であるが、実際に合成されたスコロダイト結晶の分析によれば、当該結晶のＦｅ／Ａｓモル比は１.０前後で多少変動し、Ｆｅ／Ａｓモル比が１.２程度となることもある。しかし、このような粒子全体の平均組成は粒子表層部のＦｅ／Ａｓモル比と必ずしも一致するわけではない。発明者らの調査によれば、粒子全体の平均組成におけるＦｅ／Ａｓモル比が例えば１.２０と高めに振れた例でも、粒子表層部のＦｅ／Ａｓモル比は１.２４を下回っており、環境省告示１３号に準拠した溶出試験で環境標準をクリアしているものの、現実の堆積環境において想定されるｐＨ変動域（ｐＨ３〜７）で砒素の溶出を必ずしも安定して抑止できるとは限らないことが確認された。ところが、粒子の表層部のＦｅ／Ａｓモル比が１.２４以上になっているものは、環境省告示１３号に準拠したｐＨ範囲のみならず、現実の堆積環境において想定されるｐＨ変動域でも優れた砒素の溶出抑制性能を呈するのである。
【００２１】
このような表面に鉄リッチ層を有するスコロダイト型鉄砒素化合物の粒子は、例えば後述のＡ処理やＢ処理のプロセスを経ることによって得ることができる。ここで、表層部のＦｅ／Ａｓモル比は、ＥＳＣＡ（Ｘ線光電子分光分析）により求めることができる。
【００２２】
表面に鉄リッチ層を有することにより耐砒素溶出性能が改善された本発明のスコロダイト型鉄砒素化合物粒子は、その表面に鉄酸化化合物（酸化鉄やオキシ水酸化鉄）が物理的または化学的に吸着しているものと考えられる。後述の実施例で得られた表面処理スコロダイト型鉄砒素化合物粒子の表面には酸化鉄（Ｆｅ2Ｏ3）が検出された。発明者らの検討によれば、ＥＳＣＡ（Ｘ線光電子分光分析）により求まるＦｅ／Ａｓモル比が１.２４以上となるように、粒子表面に鉄リッチ層が形成されているとき、優れた砒素溶出抑止効果が得られる。ＥＳＣＡの分析特性を考慮すると、少なくとも粒子最表面からの深さが５ｎｍまでの表層部における平均Ｆｅ／Ａｓモル比が１.２４以上であると言うことができる。特にｐＨ３程度の低ｐＨ域での砒素の溶出抵抗に関してはＦｅ／Ａｓモル比１.２４という臨界値が大きな意味を持つ。このような鉄リッチ層を表面に持つスコロダイト型鉄砒素化合物粒子が砒素の溶出抑制性能に優れる理由については現時点で十分解明されていない。
【００２３】
発明者らの検討によれば、鉄リッチ層のＦｅ／Ａｓモル比が高くなると、耐砒素溶出性能が一層良好なレベルで安定する傾向が見られた。例えば鉄リッチ層のＦｅ／Ａｓモル比が１０.０以上のものではｐＨ３〜７の全域で極めて優れた耐砒素溶出性能を示すことが確認されている（後述実施例１、７参照）。すなわち粒子表層部のＡｓ濃度がＦｅ濃度に比べて低いほど、安定した耐砒素溶出性能を得る上で有利となる。粒子表層部のＡｓ濃度が、Ｆｅ濃度との対比において検出できない程度に小さい場合は、鉄リッチ層のＦｅ／Ａｓモル比の値は実質的に無限大となる。本発明において「Ｆｅ／Ａｓモル比が１.２４以上」とは、Ｆｅ／Ａｓモル比が１.２４から無限大となる範囲を意味する。
【００２４】
図１および図２に、それぞれＡ処理およびＢ処理を用いて本発明のスコロダイト型鉄砒素化合物を製造し、廃棄、堆積または保管に供する砒素処理プロセスの一例を示す。スコロダイト型鉄砒素化合物は、特許文献２などで開示した手法を用いて得ることができるが、結晶性が良好で、かつ、濾過性が良好であるスコロダイト型鉄砒素化合物粒子を合成できる手段であれば種々の方法が採用できる。Ａ処理は、この合成過程における反応終了前の段階で酸化を更に促進させ、表面に鉄リッチ層を有するスコロダイト型鉄砒素化合物粒子を合成するものである（図１）。Ｂ処理は、結晶性の良いスコロダイト型鉄砒素化合物粒子を得た後、その粒子を鉄イオン含有水溶液と接触させることによって「表面処理」を施し、表面に鉄リッチ層を有するスコロダイト型鉄砒素化合物粒子を得るものである（図２）。これらの方法で得られた粒子の集合物（粉末）は、砒素品位が高くかつ砒素の溶出が顕著に抑制されるので、廃棄、堆積、保管に適する。
以下に、各工程について説明する。ここで、「砒素含有溶液の作成」と「スコロダイト鉄砒素化合物の合成」の工程は例示であり、結晶性が良好で、かつ、濾過性が良好であるスコロダイト型鉄砒素化合物が用意できる工程であれば種々の工程が採用可能である。
【００２５】
《砒素含有溶液の作成》
スコロダイト型鉄砒素化合物を合成するための原料液として、砒素含有溶液（砒素が溶解している液）を用意する。砒素含有溶液は製錬工程などで発生する砒素含有物質から砒素を浸出させる手法を利用して作成することができる。その方法として、例えば本出願人が特許文献４、５などに開示した手法が好適に採用できる。例えば、Ａｓ2Ｓ3やＣｕＳの組成式で表される硫化物を主体とした砒素含有物質を使用する場合には、その硫化物が水中に懸濁しているスラリーに酸素ガスを添加するとともに撹拌しながら砒素の浸出反応を進行させ、反応後、スラリーを固液分離して后液を回収することによって砒素含有溶液が得られる。浸出反応を進行させる際には、スラリー液面に接する気相部における酸素分圧を０.６ＭＰａ以下とする。大気開放のオープン系でも実施可能である。前記浸出反応に供するスラリーを構成する水は、水酸化アルカリを添加していない水が使用できるが、水酸化アルカリが多少存在していても砒素の高い浸出率を実現する上で差し支えない。具体的には、水酸化アルカリ濃度が０〜１ｍｏｌ／Ｌに制限された水に砒素含有硫化物を混合してスラリーとすればよい。砒素の浸出反応は６０℃以上で行うことが望ましく、１００℃以下であればオープンタンク系でも実施できる。反応後のスラリーの酸化還元電位（ＯＲＰ、Ａｇ／ＡｇＣｌ電極）が２００ｍＶ以上となるようにすることが望ましい。
【００２６】
また、砒素含有物質が硫化物ではなく銅砒素化合物である場合は、銅砒素化合物含有物質が水中に懸濁しているスラリーに酸素ガス等の酸化剤を添加して撹拌し、単体硫黄存在下またはＳ2-イオン存在下で砒素の浸出反応を進行させ、反応後、スラリーを固液分離して后液を回収することによって砒素含有溶液が得られる。Ｓ2-イオン供給物質としては元素性の硫黄（エレメンタル・サルファーという）や硫化亜鉛（ＺｎＳ）を使用することができる。このような砒素の浸出反応は銅の硫化を伴うものである。硫黄の供給量は、銅砒素化合物含有物質中の銅の量に対して１当量以上とすることが望ましい。
【００２７】
このようにして得られた砒素含有溶液は通常、３価の砒素を主体とするものである。スコロダイト型鉄砒素化合物の合成に使うためには、これを５価の砒素に変える必要がある。そのためには例えばＭｎＯ2やＰｂＯ2などの酸化剤を鉱酸（例えば硫酸）とともに添加する手法が好適に採用できる。なお、強アルカリ性の液を用いて砒素含有物質から砒素を酸化浸出させ、カルシウム置換を行い、洗浄し、硫酸で再溶解するプロセスによっても５価の砒素含有溶液を得ることができる。しかし、工業的に大量に処理する場合には上記のように砒素を水中に浸出させるプロセスの方が適している。
【００２８】
《スコロダイト型鉄砒素化合物の合成》
５価の砒素含有溶液からスコロダイト結晶を主体とする鉄砒素化合物を合成する方法としては例えば本出願人が特許文献２に開示した手法が好適に採用できる。すなわち、５価の砒素イオンと２価の鉄イオンを含む水溶液に酸化剤を添加して液を撹拌しながらｐＨ２以下において鉄砒素化合物の沈殿析出反応（本明細書ではこれを「鉄砒素反応」と呼ぶ）を進行させる。酸化剤としては酸素含有ガスが好適に採用される。例えば、空気、純酸素ガスなどが挙げられる。酸素含有ガスは、反応進行中、継続的に供給することが望ましい。その供給形態としては液中に吹き込む方法、反応容器の気相部に連続的に導入する方法などがある。反応温度は６０〜１００℃とすることが望ましく、８０〜１００℃の範囲がより好ましい。大気圧下で反応を進行させることができる。後述のＢ処理に供する場合は、反応終了まで酸化剤として酸素含有ガスを供給し、液のｐＨが０〜１.２の範囲で結晶の析出を終了させることが好ましい。このようにして合成した鉄砒素化合物の結晶を含むスラリーを「鉄砒素反応スラリー」と呼ぶ。この鉄砒素反応スラリーは結晶性が良好なスコロダイト型鉄砒素化合物の粒子を固体成分として含有しており、濾過性が良好である。
【００２９】
《Ａ処理》
上記の合成過程において反応終了前の段階で酸化を促進させ、反応容器中で直接、表面に鉄リッチ層を有するスコロダイト型鉄砒素化合物粒子を合成する手法を「Ａ処理」と呼ぶ。具体的には以下のような合成方法が採用できる。
まず、上記のように５価の砒素イオンと２価の鉄イオンを含む水溶液に酸素含有ガスを供給しながらｐＨ２以下にてスコロダイト型鉄砒素化合物結晶の析出反応を進行させる。そして、反応終了前に、まだ液中に未反応の砒素イオンと鉄イオンが存在している時点で、更に酸化剤（「Ａ処理用酸化剤」という）を液中に加え、その高い酸化力が維持されている状態で反応を終了させる。
【００３０】
酸素含有ガスの供給は反応終了まで継続することが望ましい。Ａ処理用酸化剤としては、過酸化水素水、オゾン、二酸化マンガン、過マンガン酸カリウム等が挙げられる。また酸素含有ガスを鉄リッチ層の形成が可能な量だけ添加しても構わない。これらを複合して用いても構わない。Ａ処理用酸化剤を加えるタイミングは、スコロダイト型鉄砒素化合物の結晶が十分に生成した後とする。もし初めからＡ処理用酸化剤を添加すれば、酸化力が強すぎて結晶性の良いスコロダイト型鉄砒素化合物の生成が困難となる。既にスコロダイト型鉄砒素化合物結晶が存在している状態でＡ処理用酸化剤を添加することによって、その結晶粒子の表面に鉄リッチ層が形成される。ただし、液中にまだ多量の砒素イオンが残留している時点でＡ処理用酸化剤を添加すると、スコロダイト型結晶として固定化される砒素の回収率が低下し、効率的ではない。種々検討の結果、通常は反応開始後、例えば２時間以上経過した後にＡ処理用酸化剤を添加すると良好な結果が得られやすい。その後、少なくとも５分以上、好ましくは３０〜１２０分の反応時間を確保したのち、反応を終了させる。
【００３１】
このようにしてＡ処理を終えた鉄砒素反応スラリーには、表面にＦｅ／Ａｓモル比が１.２４以上（例えば１.２４〜１.５０）の鉄リッチ層を持つスコロダイト型鉄砒素化合物の結晶粒子が存在している。このスラリーを洗浄、固液分離して回収された固形分（Ｆｅリッチ層を有するスコロダイト型鉄砒素化合物粒子で構成される粉末）の平均粒子径は例えば１０〜５０μｍである。平均粒子径はレーザー回折式粒度分布測定装置により求めることができる。このような粒子は廃棄、堆積または保管に適するものである。廃棄、堆積または保管に供する前には十分に洗浄することが望ましい。
Ａ処理を経て得られた洗浄後の本発明のスコロダイト型鉄砒素化合物粒子は、その表層部にＦｅ／Ａｓモル比が１.２４以上（例えば１.２４〜１.５０）の鉄リッチ層を有している。
【００３２】
《Ｂ処理》
上述の合成方法によって得られた鉄砒素反応スラリーを洗浄、固液分離することによって回収された固形分（粉末）は、結晶性の良いスコロダイト型鉄砒素化合物の粒子で構成されている。その平均粒子径は例えば１０〜５０μｍである。Ａ処理を経ていなくても、この粒子は多くの場合、環境省告示１３号に準拠した溶出試験での基準をクリアするものである。しかし、ｐＨ３あるいはｐＨ７付近での耐砒素溶出性能は十分ではない。そこで、以下のようにＢ処理（表面処理）に供し、粒子表面に鉄リッチ層を形成させる。
【００３３】
表面処理は、上記の結晶性の良いスコロダイト型鉄砒素化合物の粒子を水溶液中で鉄イオンと接触させることによって行う。以下、この反応を「接触反応」ということがある。鉄イオンは３価、２価いずれでもよい。鉄イオン源としては例えば硫酸鉄(III)、あるいは硫酸鉄(II)が好適である。スコロダイト型鉄砒素化合物粒子の集合物（洗浄後の固形分）を鉄イオン含有水溶液と混合し、液を撹拌することで接触反応を進行させることができる。接触させている間、例えば以下の条件が維持されるようにすればよい。
（１）ｐＨを２〜９、好ましくは２.５〜８とする。
（２）温度を０〜９５℃、好ましくは１５〜８５℃、さらに好ましくは３０〜６０℃とする。
（３）鉄イオン濃度を０.０１〜３０質量％とする。
接触時間（上記（１）〜（３）の条件下で撹拌している時間）は１〜３００分の範囲で最適時間を見出すことができる。
Ｂ処理によって得られた本発明のスコロダイト型鉄砒素化合物粒子は、その表層部にＦｅ／Ａｓモル比が１.２４以上（例えば１.２４〜１５.００）の鉄リッチ層を有している。
【００３４】
上記Ａ処理後またはＢ処理後のスコロダイト型鉄砒素化合物粒子を分析したところ、Ａ処理、Ｂ処理いずれも施していないスコロダイト型鉄砒素化合物粒子には観測されなかったＦｅ2Ｏ3の存在が確認された。このことから、粒子表面の鉄リッチ層には３価の鉄酸化物が吸着しているものと推察される。２価の鉄イオン含有水溶液を用いる場合は、液中に酸化剤を導入することが望ましい。また３価の鉄イオン含有水溶液を用いる場合でも、２価への還元を防止する上で酸化剤の導入は有効である。種々検討の結果、液が酸素含有ガスと界面を有する状態の鉄イオン含有水溶液中において、スコロダイト型鉄砒素化合物粒子と水溶液とを接触させればよい。酸素含有ガスは大気や酸素ガスなどが利用できる。これまでの実験によれば、大気開放下で液を撹拌すれば、鉄リッチ層の形成が可能である。酸素含有ガスを液中に吹き込む手法を採用しても構わない。ｐＨ調整剤としては炭酸水素ナトリウム等の弱アルカリ物質や、苛性ソーダ等の強アルカリを使用することが好ましい。接触反応を終えた液を固液分離して固形分を回収する。必要に応じてさらに洗浄を行うことができる。なお、Ａ処理を経た粒子に対して、さらにＢ処理を施しても構わない。
【００３５】
以上のようにしてＡ処理あるいはＢ処理を経て得られた本発明のスコロダイト型鉄砒素化合物粒子の集合物（Ｆｅリッチ層を有するスコロダイト型鉄砒素化合物粒子で構成される粉末）の平均粒子径は例えば１０〜５０μｍである。平均粒子径はレーザー回折式粒度分布測定装置により求めることができる。このような粒子はそのまま廃棄、堆積または保管に供することができる。また、砒素を含有しない他の固形物との混合物として廃棄処理しても構わない。乾燥品を得る場合は、例えば４０〜１０５℃程度の大気中で乾燥させた後、必要に応じて解砕処理を施せばよい。
【実施例】
【００３６】
《比較例１》
容量５Ｌ（リットル）のチタン製密閉容器（反応槽）にＡｓ濃度５０.０ｇ／Ｌ、Ｆｅ濃度５５.９０ｇ／Ｌ（Ｆｅ／Ａｓ比＝１.５）の水溶液３.５Ｌを入れ、容器内の雰囲気を不活性ガス雰囲気として、１段の平パドルを８００ｒｐｍにして撹拌しながら昇温させた。容器内の温度が１００℃以上になった時点で一旦不活性ガスを脱気し、引き続き、最終的な設定温度１７５℃まで昇温させた。
【００３７】
最終的な設定温度１７５℃に達したときに容器内に純度９９％以上の酸素ガスを吹き込んで、容器内の酸素分圧を０.２ＭＰａ、全圧を１.０ＭＰａとし、当該温度および圧力を保持して５時間反応させた。５時間経過後、容器への加温を停止して、約１時間で１００℃以下まで冷却し、その後、容器を大気に開放して、容器内の溶液を取り出した。この溶液の温度が７０℃になった後、目開き３ミクロンのＰＴＦＥからなるメンブランフィルタを用いて、加圧濾過器によって０.４ＭＰａに加圧して固液分離を行い、固形分を得た。この固形分を６０℃で１８時間乾燥させた。
【００３８】
得られた乾燥固形物についてＸ線回折パターンを測定した。測定は、リガクＲＩＮＴ−２５００を用いて、Ｃｕ−Ｋα、管電圧４０ｋＶ、管電流３００ｍＡ、走査速度０.０１°／ｓｅｃ、走査角度２θ＝５°から８５°、シンチレーションカウンター使用の条件で行った。その結果、この乾燥固形物はスコロダイト型鉄砒素化合物であることが確認された（以下の各例において同じ）。
【００３９】
上記の乾燥固形物（スコロダイト型鉄砒素化合物粉末）について、ＥＳＣＡ（Ｘ線光電子分光分析；アルバック・ファイ株式会社製、ＰＨＩ ５８００ ＥＳＣＡ Ｓｙｓｔｅｍ使用）により表面を分析し、表層部のＦｅ／Ａｓモル比を求めた。測定条件は、Ｘ線源としてモノクロＡｌ陽極線源を用い、１５０Ｗとし、分析エリア８００μｍφ、取り出し角４５°とした。本測定の定量値は、スペクトルピークからＦｅ原子とＡｓ原子の存在比を算出したものであり、検出下限は０.１ａｔ.％である。この条件により、試料粉末の粒子表面から数ｎｍ深さまでの情報が得られる。
【００４０】
上記のスコロダイト型鉄砒素化合物粉末について、レーザー回折式粒度分布測定装置（ＨＯＲＩＢＡ、ＬＡ−３００）により粒度分布を測定し、算術平均による平均粒子径を求めた。また、ＳＥＭにより当該粉末を構成する粒子を観察し、粒子が稜を有する多面体形態を呈するものを○評価（結晶性；良好）、それ以外を×評価（結晶性；不良）とした。本例によって得られた粉末粒子のＳＥＭ写真を図４に例示する。
【００４１】
上記の乾燥固形物を溶出試験に供した。試験方法は以下に示すように環境省告示１３号に準拠した方法、および各ｐＨの液を用いた方法とした。
〔環境省告示１３号準拠の溶出試験〕
蒸留水を用いたｐＨ＝５.８〜６.３の水を用意し、スコロダイト型鉄砒素化合物粉末と水を１対１０の質量割合で混合してスラリーとし、このスラリーを振とう機で６時間振とうさせた後、固液分離して、濾液を分析する方法。
この試験による砒素溶出量が０.３ｍｇ／Ｌ以下であることが要求される。
【００４２】
〔各ｐＨの液を用いた溶出試験〕
乾燥固形物スコロダイト型鉄砒素化合物粉末と蒸留水を１対１０の質量割合で混合してスラリーとし、このスラリーをｐＨ＝３、またはｐＨ＝７に維持しながら振とう機で６時間振とうさせた後、それぞれ固液分離して、濾液を分析する方法。
この試験による砒素溶出量が０.５ｍｇ／Ｌ以下であれば、堆積現場の実環境において優れた耐砒素溶出性能を呈すると評価される。
【００４３】
これらの結果を表１に示す。表１中には参考のためにスコロダイト型鉄砒素化合物粉末全体の組成（質量分析結果）を併記する（以下の各例において同じ）。
本例で得られたスコロダイト型鉄砒素化合物粉末は結晶性が良好でなく（図４参照）、粒子表層部のＦｅ／Ａｓモル比も１.１８と低かった。この粉末の耐砒素溶出性能は、後述各例のものと比べ著しく劣っていた。
【００４４】
《比較例２》
試薬の砒素含有溶液（和光純薬工業株式会社製、Ｈ3ＡｓＯ4含有量６２％）を用いてスコロダイト型鉄砒素化合物の合成を行った。砒素含有溶液５Ｌを反応容器に入れ、撹拌しながら砒素含有溶液の温度を８０℃まで昇温させた。８０℃に昇温後、濃硫酸（和光純薬工業株式会社製、Ｈ2ＳＯ4含有量９８％）を用いてｐＨを１.１５に調整し、その後９５℃まで昇温させ、試薬の硫酸鉄(II)七水和物（和光純薬工業社製、ＦｅＳＯ4・７Ｈ2Ｏ）を添加した。この時の反応容器中の砒素（５価）の濃度は５０.０ｇ／Ｌ、鉄（２価）の濃度は５５.９ｇ／Ｌであり、液中のＦｅ／Ａｓモル比は約１.５である。この鉄砒素含有液を５分間保持した後、２段のディスクタービン、邪魔板４枚をセットして撹拌した。この撹拌時には大気開放下において純度９９％の酸素ガスを液中に３.０Ｌ／分で吹込んだ。撹拌を継続しながら、液温を９５℃に保持し、酸素吹き込みを７時間継続することによって析出反応（鉄砒素反応）を進行させた。その後、スラリーの温度が７０℃に低下したのち、吸引濾過器を用いて固液分離し、固形分を回収した。この固形分（ウエットケーキ）を純水でリパルプしてパルプ濃度２００ｇ／Ｌとし、２段のディスクタービン、邪魔板４枚をセットした状態で撹拌することにより２０分のリパルプ洗浄を３回行い、その後、吸引濾過を行い、固形分を回収した。この固形分を６０℃で１８時間乾燥させ、スコロダイト型鉄砒素化合物で構成される粉末を得た。
【００４５】
得られたスコロダイト型鉄砒素化合物粉末について比較例１と同様の手法でＥＳＣＡによる表面分析、粒度分布測定、粒子のＳＥＭ観察および溶出試験を行った。図５に本例によって得られた粉末粒子のＳＥＭ写真を例示する。
本例で得られたスコロダイト型鉄砒素化合物粒子は稜を有する多面体形態を呈するものであり、結晶性の良い粒子であることがわかる。環境省告示１３号準拠の溶出試験では良好な結果が得られ、比較例１のもの（結晶性が良好でない粒子からなるもの）と比べ耐砒素溶出性能は格段に向上している（表１）。しかし、表層部のＦｅ／Ａｓモル比は１.２０と低く、ｐＨ３、ｐＨ７での耐砒素溶出性能が不十分であった。
【００４６】
《実施例１》
比較例２と同じ手法で得たスコロダイト型鉄砒素化合物の乾燥固形物（粉末）を用いて、以下の手順でスコロダイト型鉄砒素化合物粒子にＢ処理（表面処理）を施した。
水３Ｌ（リットル）を反応容器に入れた後、撹拌しながら水の温度を４０℃まで昇温させ、硫酸鉄(III)ｎ水和物（Ｆｅ含有量７０％）３８.９ｇを水中に溶解させ、さらに希硫酸を数滴添加して、ｐＨを２.０とした。この液の鉄イオン濃度は２.５ｇ／Ｌである。得られた鉄イオン含有水溶液を大気開放下で２０分間保持後、上記スコロダイト型鉄砒素化合物の乾燥固形物を５６１.８ｇ添加し、５分間保持した後、炭酸水素ナトリウムを溶液ｐＨが４になるように１０分間かけて添加した。ｐＨ調整完了後、温度を４０℃に維持し、撹拌を継続させた状態で１時間保持することにより、スコロダイト型鉄砒素化合物粉末の粒子の表面と当該鉄イオン含有水溶液を接触させた（接触反応）。接触反応終了時点の液ｐＨは約３.５であった。
【００４７】
接触反応後のスラリーを吸引濾過器により固液分離し、固形分を回収した。この固形分（ウエットケーキ）を純水でリパルプして固液分離する洗浄を３回行い、洗浄後の固形分を回収して表面処理スコロダイト型鉄砒素化合物粒子の集合物を得た。これを６０℃で１８０分間乾燥させて乾燥固形物を得た。
接触反応後のスラリーを吸引濾過器により固液分離し、固形分を回収した。この固形分（ウエットケーキ）を純水でリパルプして固液分離する洗浄を３回行い、洗浄後の固形分を回収した。これを６０℃で１８０分間乾燥させ、表面処理されたスコロダイト型鉄砒素化合物粒子で構成される粉末を得た。
【００４８】
得られたスコロダイト型鉄砒素化合物の粉末（表面処理されたもの）について比較例１と同様の手法でＥＳＣＡによる表面分析、粒度分布測定、粒子のＳＥＭ観察および溶出試験を行った。図６に本例によって得られた粉末粒子のＳＥＭ写真を例示する。本例で得られたスコロダイト型鉄砒素化合物粒子の表層部のＦｅ／Ａｓモル比は１３.７９と高く、環境省告示１３号準拠の溶出試験で良好な結果が得られ、かつｐＨ３およびｐＨ７での耐砒素溶出性能も顕著に改善された。
【００４９】
《実施例２》
硫酸鉄(III)ｎ水和物（Ｆｅ含有量７０％）の添加量を８.０ｇに変更した以外は実施例１と同様の条件で実験を行った。図７に本例によって得られた粉末粒子のＳＥＭ写真を例示する。本例で得られたスコロダイト型鉄砒素化合物粒子は表層部のＦｅ／Ａｓモル比が９.７４と高く、実施例１と同様、優れた耐砒素溶出性能を呈した。
【００５０】
《実施例３》
硫酸鉄(III)ｎ水和物（Ｆｅ含有量７０％）の添加量を１.５６ｇに変更した以外は実施例１と同様の条件で実験を行った。図８に本例によって得られた粉末粒子のＳＥＭ写真を例示する。本例で得られたスコロダイト型鉄砒素化合物粒子は表層部のＦｅ／Ａｓモル比が２.１２であり、優れた耐砒素溶出性能を呈した。
【００５１】
《実施例４》
硫酸鉄(III)ｎ水和物（Ｆｅ含有量７０％）の添加量を０.５２ｇに変更した以外は実施例１と同様の条件で実験を行った。図９に本例によって得られた粉末粒子のＳＥＭ写真を例示する。本例で得られたスコロダイト型鉄砒素化合物粒子は表層部のＦｅ／Ａｓモル比が１.４６であり、優れた耐砒素溶出性能を呈した。
【００５２】
《実施例５》
接触反応時の液温を４０℃から８０℃に変更した以外は実施例１と同様の実験を行った。図１０に本例によって得られた粉末粒子のＳＥＭ写真を例示する。本例で得られたスコロダイト型鉄砒素化合物粒子は表層部のＦｅ／Ａｓモル比が６.２３であり、優れた耐砒素溶出性能を呈した。
【００５３】
《実施例６》
接触反応時の液温を４０℃から９５℃に変更した以外は実施例１と同様の条件で実験を行った。図１１に本例によって得られた粉末粒子のＳＥＭ写真を例示する。本例で得られたスコロダイト型鉄砒素化合物粒子は表層部のＦｅ／Ａｓモル比が３.２７であり、優れた耐砒素溶出性能を呈した。
【００５４】
《実施例７》
炭酸水素ナトリウムによりｐＨを７に調整したこと以外は実施例１と同様の条件で実験を行った。図１２に本例によって得られた粉末粒子のＳＥＭ写真を例示する。本例で得られたスコロダイト型鉄砒素化合物粒子は表層部のＦｅ／Ａｓモル比が１１.３３であり、優れた耐砒素溶出性能を呈した。
【００５５】
《実施例８》
硫酸鉄(III)に代えて硫酸鉄(II)を使用し、炭酸水素ナトリウムに代えて水酸化ナトリウムを使用したことを除き、実施例１と同様の条件で実験を行った。液中の鉄イオン濃度およびｐＨも実施例１と同じとした。図１３に本例によって得られた粉末粒子のＳＥＭ写真を例示する。本例で得られたスコロダイト型鉄砒素化合物粒子は表層部のＦｅ／Ａｓモル比が２.３６であり、優れた耐砒素溶出性能を呈した。
【００５６】
《実施例９》
以下のようにして、Ａ処理により表層部に鉄リッチ層を持つスコロダイト型鉄砒素化合物粒子の合成を試みた。
比較例２と同様の条件で鉄砒素反応を進行させた。ただし、比較例２では酸素吹き込みを７時間継続して反応を終了させたが、本例では酸素吹き込みを７時間継続した時点で、Ａ処理用酸化剤として過酸化水素水（３５％）１５５.６ｇ（Ｈ2Ｏ2／Ｆｅ＝０.４）を添加し、その後６０分間保持して反応を終了させた。液温、撹拌、酸素の吹き込みは反応終了まで引き続き同条件を維持した。反応終了後は比較例２と同じ手順として、スコロダイト型鉄砒素化合物粒子で構成される粉末（乾燥固形物）を得た。
【００５７】
図１４に本例によって得られた粉末粒子のＳＥＭ写真を例示する。本例で得られたスコロダイト型鉄砒素化合物粒子は表層部のＦｅ／Ａｓモル比が１.３５であり、このままＢ処理（表面処理）を経ずに廃棄、堆積または保管に供することが可能なレベルの良好な耐砒素溶出性能を呈した。
【００５８】
《実施例１０》
過酸化水素水の添加量を７７.８ｇ（Ｈ2Ｏ2／Ｆｅ＝０.２）としたこと以外は実施例９と同様の条件で実験を行った。図１５に本例によって得られた粉末粒子のＳＥＭ写真を例示する。本例で得られたスコロダイト型鉄砒素化合物粒子は表層部のＦｅ／Ａｓモル比が１.３０であり、良好な耐砒素溶出性能を呈した。
【００５９】
《実施例１１》
過酸化水素水の添加量を３８.９ｇ（Ｈ2Ｏ2／Ｆｅ＝０.１）としたこと以外は実施例９と同様の条件で実験を行った。図３、図１５に本例によって得られた粉末粒子のＳＥＭ写真を例示する。本例で得られたスコロダイト型鉄砒素化合物粒子は表層部のＦｅ／Ａｓモル比が１.２４であり、良好な耐砒素溶出性能を呈した。
【００６０】
【表１】
2010285340.tif 000003
【００６１】
表１からわかるように、結晶性の良いスコロダイト形鉄砒素化合物の粒子表層部にＦｅ／Ａｓモル比が１.２４以上の鉄リッチ層を形成させたとき、環境省告示１３号に準拠した溶出試験（初期ｐＨ５.８〜６.３）で基準をクリアし、かつ、ｐＨ３付近およびｐＨ７付近の環境でも優れた砒素の溶出防止効果が得られることが確認された。特にｐＨ３付近で安定して優れた耐砒素溶出性能を得るためには、鉄リッチ層のＦｅ／Ａｓモル比を１.２４以上に厳密にコントロールすることが必要である（比較例２と実施例１１の対比を参照）。
【図１】
2010285340.tif 000004
【図２】
2010285340.tif 000005
【図３】
2010285340.tif 000006
【図４】
2010285340.tif 000007
【図５】
2010285340.tif 000008
【図６】
2010285340.tif 000009
【図７】
2010285340.tif 000010
【図８】
2010285340.tif 000011
【図９】
2010285340.tif 000012
【図１０】
2010285340.tif 000013
【図１１】
2010285340.tif 000014
【図１２】
2010285340.tif 000015
【図１３】
2010285340.tif 000016
【図１４】
2010285340.tif 000017
【図１５】
2010285340.tif 000018
【図１６】
2010285340.tif 000019